(57)【要約】【課題】低い光損失と共に高い屈折率値を有する改善されたゾル−ゲル組成物およびその調製法を提供すること。【手段】本明細書では、光パターン化可能ゾル−ゲル前駆体およびその調製法が記載される。ゾル−ゲル前駆体は、熱的に安定であり、高い屈折率および低い光損失値を有する組成物を形成する。該前駆体を使用して、通信波長の領域の光導波路用途に理想的に適したゾル−ゲル組成物を形成することができる。【特許請求の範囲】
【請求項１】
式（Ｉ）のモノマーを含有するゾル−ゲル前駆体：
【化１】
2012507527.tif 000016
［式中、
Ｒ１ａは、任意に置換される芳香族基であり、該芳香族基は、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、ビニル基、エポキシ基またはアクリルオキシ基の少なくとも１個を含有する光架橋性基であり；
各Ｒは、独立に、低級アルキル基または低級アルコキシアルキル基であるように選択され；
ｍは、０〜約１０の整数であるように選択され；かつ
ｎは、２〜約１０の整数であるように選択される］。
【請求項２】
ｍが０である、請求項１に記載のゾル−ゲル前駆体。
【請求項３】
ｎが３〜７の整数である、請求項１または２に記載のゾル−ゲル前駆体。
【請求項４】
式（Ｉ）のｎおよびＲ２は、−（ＣＨ２）ｎ−Ｒ２がプロピルメタクリレート基、プロピルアクリレート基、アリル基またはエポキシプロピル基であるように選択される、請求項１〜３のいずれか１つに記載のゾル−ゲル前駆体。
【請求項５】
上記モノマーが、γ−（メタクリルオキシ）プロピル（２−ナフチル）ジエトキシシランおよびγ−（メタクリルオキシ）プロピル（１−ピレニル）ジエトキシシランから成る群から選択される、請求項１に記載のゾル−ゲル前駆体。
【請求項６】
上記式（Ｉ）のモノマーの屈折率が、５８９ｎｍで測定した場合に、１．４５より高い、請求項１〜５のいずれか１つに記載のゾル−ゲル前駆体。
【請求項７】
式（ＩＩ）のゾル−ゲル前駆体を製造する方法であって：
【化２】
2012507527.tif 000017
［式中、
Ｒ１は、任意に置換される芳香族基であり、該芳香族基は、フェニル、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、ビニル基、エポキシ基またはアクリルオキシ基の少なくとも１個を含有する光架橋性基であり；
各Ｒは、独立に、低級アルキル基または低級アルコキシアルキル基であるように選択され；
ｍは、０〜約１０の整数であるように選択され；かつ
ｎは、２〜約１０の整数であるように選択される］；
下記の工程を含んで成る方法：
式（ＩＩＩ）の構造を有する化合物を含有する溶液を提供する工程：
【化３】
2012507527.tif 000018
［式中、Ｒ１およびｍは、式（ＩＩ）において先に定義した通りである］；
遷移金属触媒と該溶液とを混合する工程；
式Ｒ−ＯＨ［ここで、Ｒは式（ＩＩ）において先に定義した通りである］の化合物と、該溶液とを混合する工程；および、
式Ｒ２−（ＣＨ２）ｎ−２−ＣＨ＝ＣＨ２［ここで、Ｒ２およびｎは、式（ＩＩ）において先に定義した通りである］の化合物と、該溶液とを混合する工程。
【請求項８】
上記遷移金属触媒が、単一の遷移金属触媒である、請求項７に記載の方法。
【請求項９】
上記単一の遷移金属触媒が、上記式Ｒ−ＯＨの化合物のオルガノシランへの脱水素カップリングを触媒することができる、請求項８に記載の方法。
【請求項１０】
上記単一の遷移金属触媒が、上記式Ｒ２−（ＣＨ２）ｎ−２−ＣＨ＝ＣＨ２の化合物の末端オレフィンの、オルガノジアルコキシシランへのカップリングを触媒することができる、請求項８または９に記載の方法。
【請求項１１】
上記単一の遷移金属触媒が、（アセチルアセトナト）ジカルボニルロジウム（Ｉ）を含む、請求項８〜１０のいずれか１つに記載の方法。
【請求項１２】
式（ＩＶ）の繰り返し単位を含有するポリマー：
【化４】
2012507527.tif 000019
［式中、
Ｒ１ａは、任意に置換される芳香族基であり、該芳香族基は、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、エポキシ基またはアクリルオキシ基の少なくとも１個を含有する光架橋性基であるか、またはＲ２は、該光架橋性基を光架橋させることによって形成される基であり；
ｍは、０〜約１０の整数であるように選択され；かつ
ｎは、２〜約１０の整数であるように選択される］。
【請求項１３】
ｍが０である、請求項１２に記載のポリマー。
【請求項１４】
ｎが３〜７の整数である、請求項１２または１３に記載のポリマー。
【請求項１５】
式（ＩＶ）のｎおよびＲ２は、−（ＣＨ２）ｎ−Ｒ２がプロピルメタクリレート基、プロピルアクリレート基、アリル基、ビニル基またはエポキシプロピル基であるように選択される、請求項１２〜１４のいずれか１つに記載のポリマー。
【請求項１６】
上記ポリマーの屈折率が、６３３ｎｍで測定した場合に、１．５０より高い、請求項１２〜１５のいずれか１つに記載のポリマー。
【請求項１７】
上記ポリマーの屈折率が、１５５０ｎｍで測定した場合に、１．５０より高い、請求項１２〜１６のいずれか１つに記載のポリマー。
【請求項１８】
Ｒ２が、上記光架橋性基を光架橋させることによって形成される基である、請求項１２〜１７のいずれか１つに記載のポリマー。
【請求項１９】
上記光架橋が紫外線への暴露による、請求項１８に記載のポリマー。
【請求項２０】
ゾル−ゲル組成物であって、
式（Ｖ）の化合物：
【化５】
2012507527.tif 000020
［式中、
Ｒ１は、任意に置換される芳香族基であり、該芳香族基は、フェニル、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、ビニル基、エポキシ基またはアクリルオキシ基の少なくとも１個を含有する光架橋性基であり；
ｍは、０〜約１０の整数であるように選択され；かつ
ｎは、２〜約１０の整数であるように選択される］；および
組成物の重量に基づいて少なくとも約１０重量％の量で存在する溶媒
を含む、ゾル−ゲル組成物。
【請求項２１】
上記溶媒が、少なくとも２０重量％の量で存在する、請求項２０に記載のゾル−ゲル組成物。
【請求項２２】
上記溶媒がテトラヒドロフランを含む、請求項２０または２１に記載のゾル−ゲル組成物。
【請求項２３】
ｍが０である、請求項２０〜２２のいずれか１つに記載のゾル−ゲル組成物。
【請求項２４】
ｎが３〜７の整数である、請求項２０〜２３のいずれか１つに記載のゾル−ゲル組成物。
【請求項２５】
式（Ｉ）のｎおよびＲ２は、式（Ｖ）の−（ＣＨ２）ｎ−Ｒ２部分がプロピルメタクリレート基、プロピルアクリレート基、アリル基またはエポキシプロピル基であるように選択される、請求項２０〜２４のいずれか１つに記載のゾル−ゲル組成物。
【請求項２６】
光学デバイスであって、
式（ＶＩ）の繰り返し単位を有するポリマーを含有する層：
【化６】
2012507527.tif 000021
［式中、
Ｒ１は、任意に置換される芳香族基であり、該芳香族基は、フェニル、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、エポキシ基またはアクリルオキシ基の少なくとも１個を含有する光架橋性基であり；
ｍは、０〜約１０の整数であるように選択され；かつ
ｎは、２〜約１０の整数であるように選択される］
を含む、光学デバイス。
【請求項２７】
導波路の形態の、請求項２６に記載の光学デバイス。
【発明の詳細な説明】
【技術分野】
【０００１】
関連出願の相互参照
本出願は、米国仮出願第６１／１１１４５４号（出願日：２００８年１１月５日、発明の名称“ＡＳＹＭＭＥＴＲＩＣ  ＰＨＯＴＯ−ＰＡＴＴＥＲＮＡＢＬＥ  ＳＯＬ−ＧＥＬ  ＰＲＥＣＵＲＳＯＲＳ  ＡＮＤ  ＴＨＥＩＲ  ＭＥＴＨＯＤＳ  ＯＦ  ＰＲＥＰＡＲＡＴＩＯＮ”）の優先権を主張し、その全内容は参照により本明細書に組み入れられる。
【０００２】
本発明は、高屈折率光パターン化可能な有機および有機金属ゾル−ゲル前駆体、ならびにそれらを調製する方法に関する。本発明は、さらに、ゾル−ゲル前駆体から誘導されるゾル−ゲル組成物およびポリマーに関する。本明細書に記載されている物質は、種々の光導波路用途に有用である。
【背景技術】
【０００３】
情報の高バンド幅伝送、特に通信への急速に増大する要求に取り組むために、光ファイバーおよび光集積回路が進歩している。しかし、それでもなお、光信号の伝送ならびに処理、スイッチングおよびルーティングの速度を増加させるというさらなる要求が高まっている。
【０００４】
特に、伝送および処理に対する将来の要求は、おそらく１００ＧＨｚより大きいバンド幅へのニーズであると考えられる。現在の伝送インフラは、ニオブ酸リチウムに基づく変調器に依存し、バンド幅は、現在、１０ＧＨｚに限定されている。さらに、ニオブ酸リチウムは、結晶であるために成長させるのが難しく、光回路に集積するのも困難である。以下参照：Ｄａｌｔｏｎ，Ｌ．，“Ｎｏｎｌｉｎｅａｒ  Ｏｐｔｉｃａｌ  Ｐｏｌｙｍｅｒｉｃ  Ｍａｔｅｒｉａｌｓ：Ｆｒｏｍ  Ｃｈｒｏｍｏｐｈｏｒｅ  Ｄｅｓｉｇｎ  ｔｏ  Ｃｏｍｍｅｒｃｉａｌ  Ａｐｐｌｉｃａｔｉｏｎｓ”、Ａｄｖａｎｃｅｓ  ｉｎ  Ｐｏｌｙｍｅｒ  Ｓｃｉｅｎｃｅ、第１５８巻、第１−８６頁（２００１）。有機および／または有機金属物質に基づく変調器は、これらの欠点を克服しうる。
【０００５】
光変調器の望ましい特徴は、低い挿入損失、高い信号変調効率、および処理および操作によって課される条件下の耐久性を包含する。有機変調器が構築されるデバイス構造の例は、Ｍａｃｈ−Ｚｅｈｎｄｅｒ変調器である。この変調器は、基板、電極、クラッドおよび導波路層から成る多層デバイスである。
【０００６】
最近、クラッドおよび導波路層に必要とされる物質に、特に注目が集まっている。望ましくは、これらの物質は、下記を有する：（１）通信波長（１３００〜１６００ｎｍ）の範囲における、低い光伝送損失（＜１ｄＢ／ｃｍ）、（２）ポーリング効率増大のための高伝導性、（３）ガラスおよび石英のような種々の基板との適合性、（４）１．４０より高い屈折率、（５）優れた化学および熱安定性、ならびに（６）紫外−可視光パターン化能力。オルガノシリコーンを使用するゾル−ゲル化学作用が調査されている。Ｈｅｎｃｈら、“Ｔｈｅ  Ｓｏｌ−Ｇｅｌ  Ｐｒｏｃｅｓｓ”、Ｃｈｅｍ．Ｒｅｖ．１９９０，９０，３３−７２参照。
【０００７】
Ｓｕらの米国特許第６，３９１，５１５号（その内容は、参照により本明細書に組み入れられる）は、ゾル−ゲル光導波路を製造する方法を記載している。Ｆａｒｄａｄらの米国特許第６，０５４，２５３号（その内容は、参照により本明細書に組み入れられる）は、リッジ導波路を製造するフォトリソプロットィー法を開示している。しかし、これらの文献はいずれも、１３００〜１６００ｎｍの通信波長範囲における、低い光損失、高い屈折率の導波路の製造に関する開示を含んでいない。Ｆａｒｄａｄらの米国特許第６，９０８，７２３号（その内容は、参照により本明細書に組み入れられる）は、金属屈折率調整剤、好ましくはチタンと共に、Ｃ−Ｆ結合を、ゾル−ゲルに導入することによって、１５５０ｎｍにおいて約１．５０の屈折率を有する光パターン化可能ゾル−ゲルを開示している。しかし、Ｆａｒｄａｄらによって開示されている最大屈折率は、約１．５０にすぎなかった。さらに、該文献は、パターン化されたゾル−ゲル物質を得るための酸化ケイ素以外の金属酸化物、例えば、Ｔｉ−Ｏ結合およびＺｒ−Ｏ結合を使用する方法を記載している。
【０００８】
Ｍａｔｓｕｍｏｔｏらの特開２００５−２９０３１２号公報は、ビス置換ジアルコキシシランのフェニル誘導体を記載している。しかし、Ｍａｔｓｕｍｏｔｏらによって記載されている組成物は、光導波路に関係していない。さらに、Ｍａｔｓｕｍｏｔｏらは、ビス置換ジアルコキシシランの合成を記載していない。Ｏｓｈｉｔａら、“Ｃｏｎｖｅｎｉｅｎｔ  ｓｙｎｔｈｅｓｉｓ  ｏｆ  ａｌｋｏｘｙｈａｌｏｓｉｌａｎｅｓ  ｆｒｏｍ  ｈｙｄｒｏｓｉｌａｎｅｓ”、Ｊ．Ｏｒｇａｎｏｍｅｔａｌｌｉｃ  Ｃｈｅｍ．６８９（２００４）３２５８は、ＰｄＣｌ２を使用するフェニルジアルコキシシランの調製を記載している。しかし、Ｏｓｈｉｔａらによって記載されている触媒は、特定の置換パターンを有する芳香族化合物の場合にのみ作用し、オルト置換を有するアリールシランにおいて転位を生じない。Ｃｏｒｅｙら、Ｏｒｇａｎｏｍｅｔａｌｌｉｃ  Ｃｈｅｍ．３０４（１９８６）９３−１０５は、クロロ（トリス−トリフェニルホスフィン）ロジウム（Ｉ）を介する、シランへのアルコールのロジウム触媒脱水素カップリングを開示している。しかし、Ｃｏｒｅｙらは、得られる生成物がＳｉ−Ｈ結合を有する、メタノールおよびエタノールを使用する制御付加を開示していない。制御付加下に行なわれた唯一の化学作用はｔ−ブチルアルコールを用いてなされ、これは、ケイ素中心を含む化学作用への、より大きいｔ−ブチル基の強化立体阻害により、より厳しい条件に耐えうるより安定した構造を生じる。この強化立体阻害は、さらなる転位においてＳｉ−Ｈの反応性を有意に減少させ、おそらく、使用しうる触媒の選択に影響を与える。
【０００９】
Ｋｏｕｊｉらの欧州特許出願公開第０２７７０２３号は、Ｈ２ＰｔＣｌ６を使用する、アリルメタクリレートのトリアルコキシシランへのヒドロシリル化を記載している。Ｅｉｌｅｎｓｔｉｎｅらの国際公開第２００５／１０３０６２号は、ロジウム触媒を使用して、トリアルコキシシランの末端オレフィンへのヒドロシリル化の方法を開示しているが、それは存在する官能基に適切でない高温で行なわれている。しかし、低い光損失と共に高い屈折率値を有する改善されたゾル−ゲル組成物およびその製造法が現在も必要とされている。
【発明の概要】
【００１０】
ゾル−ゲル化学は、特定の要求に応じて順応できる比較的簡単な化学に関係しているという点で、変調器用途にとって特に関心が持たれるものである。ゾル−ゲルは、触媒量の酸を用いて有機溶媒中でアルコキシシランを撹拌することによって、室温で製造される。得られるシラノールは、スピンキャストすることができ、真空下に中温で硬化させて、高品質光学フィルムを得ることができる。組成物を前記の方法で製造して、物質を特定の要求に合わせることができる。ゾル−ゲルは、感光性架橋性官能基、例えば、メタクリレート、アクリレート、アリルまたはエポキシ基を含有するように有機的に改質されたシロキシ化合物の導入によって、光パターン化可能にすることができる。
【００１１】
導波路物質を製造するのに使用できる多官能性モノマー含有混合物は、必要とされる製造工程の数を減らせるので極めて望ましい。例えば、多官能性モノマー成分から重合する組成物は、多段処理工程を必要とせずに、単一容器で製造できる。そのようなモノマー成分は、多機能性を与えることができる。例えば、モノマーは、光パターン化可能基（例えば、架橋性基）、およびその物質の屈折率を高める基を含有しうる。さらに、モノマーは、製造を容易にするためにゾル−ゲル重合を可能にする基も有しうる。
【００１２】
そのようなモノマーの合成は、導波路として有用な物質から所望される官能基の組合せを有する分子を合成する際に存在する障害により、困難である。このようなタイプの基のそれぞれを有する物質を合成することは、困難かつ特殊な合成上の課題を提起する。例えば、ゾル−ゲル重合を可能にしうるトリアルコキシシリル基は、光パターン化可能基に配置するのが困難であり、なぜなら、この合成を行なうために必要な塩基性条件が、光パーン化可能基のアニオン重合を生じうるからである。
【００１３】
または、光パターン化可能基をトリアルコキシシリル含有芳香族化合物に組み込むことも困難であり、なぜなら、カップリングを生じるために、官能基、例えばアルコールが必要とされるからである。しかし、このようなタイプの官能基が実際に存在する場合、それらは、そもそもトリアルコキシシリル基の付加を阻害する傾向がある。従って、本明細書に開示されている実施形態は、ジアルコキシシランの非対称ビス置換によって、光パターン化可能基および芳香族官能基の両方を含有する多官能性モノマーを調製する方法である。分子上のアルコキシシラン基は、それを、ゾル−ゲル重合に付すことを可能にする。
【００１４】
１つの実施形態は、式（Ｉ）のモノマーを含有するゾル−ゲル前駆体を提供する：
【化１】
2012507527.tif 000002
［式中、
Ｒ１ａは、任意に置換される芳香族基であり、該芳香族基は、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、ビニル基、エポキシ基またはアクリルオキシ基の少なくとも１つを含有する光架橋性基であり；
各Ｒは、独立に、低級アルキル基または低級アルコキシアルキル基であるように選択され；
ｍは、０〜約１０の整数であるように選択され；かつ
ｎは、２〜約１０の整数であるように選択される］。
該モノマーを使用して、ゾル−ゲル組成物を形成することができ、該組成物をさらに処理して、高分子物質を形成することができる。ゾル−ゲル前駆体モノマーおよび光学デバイスを製造する方法も本明細書に記載される。
【００１５】
本明細書に記載される多官能性モノマーの実施形態は、アルコキシシラン官能基の存在によって、ゾル−ゲル化学作用に関与することができる。このアルコキシシラン官能基は、酸水溶液への暴露時に加水分解し、シラノール（例えば、ゾル）を生じる。次に、ゾルをスピンキャストし、乾燥させて、ゲルにすることができる。次に、形成されたゲルを当業者によって選択される条件に依存して処理して、エアロゲルまたはキセロゲルにすることができる。そのような処理は、周知であり、かつ／または本開示によって導かれる日常実験によって決定してもよい。いったん乾燥すれば、ゾルは、変調器／多層デバイスにおける他の層の製造に使用される種々の一般的処理溶媒に不溶性の、優れたフィルムを形成する。
【図面の簡単な説明】
【００１６】
【図１】ＰｈＡＩＯ、ＮａＡＩＯおよびＰｙｒＡＩＯの、重ね合わせ吸収スペクトルを示すプロットである。
【図２】、ＰｈＡＩＯ、ＮａＡＩＯおよびＰｙｒＡＩＯの、重ね合わせ正規化蛍光スペクトルを示すプロットである。
【図３】温度の関数としてのＰｈＡＩＯ、ＮａＡＩＯおよびＰｙｒＡＩＯ原液の熱分解を測定する、重ね合わせＴＧＡトレースを示すプロットである。
【図４】ゾル−ゲル反応の前後の、ＮａＡＩＯのＴＧＡトレースを比較するプロットである。
【図５】ゾル−ゲル反応の前後の、ＰｙｒＡＩＯのＴＧＡトレースを比較するプロットである。
【発明を実施するための形態】
【００１７】
１つの実施形態は、前記の式（Ｉ）のモノマーを含有するゾル−ゲル前駆体を提供する。１つの実施形態において、Ｒ１ａは芳香族基である。Ｒ１ａにおける芳香族基は、ビフェニル、ナフチル、アントラセニル、フェナントレニル、キノリニル、テトラセニル、ペンタセニル、ピレニルおよびペリレニルから成る群から選択できる。
【００１８】
１つの実施形態において、芳香族基は、１個以上の置換基で「任意に置換」されていてよい。例えば、芳香族基は、完全非置換、置換基での部分置換または完全置換であってよい。置換されている場合、各置換基（１個以上）は、独立に、ハロゲン原子または重水素原子から選択される。可能な置換基の非限定的な例は、フッ素、塩素、臭素、ヨウ素および重水素を包含する。１つの実施形態において、芳香族基は、過フッ素化または過塩素化することができる。ゾル−ゲル組成物中の各芳香族基上の置換の数は、独立に選択することができる。例えば、フェニル環は、１、２、３、４または５個の置換基で置換することができ、ナフチル環は、１、２、３、４、５、６または７個の置換基で置換することができる。
【００１９】
１つの実施形態において、Ｒ２は光架橋性基である。光架橋性基は、光での照射時に架橋する種々の基を含有しうる。好ましくは、光架橋性基は、二重結合を含有する。１つの実施形態において、光架橋性基は、メタクリレート基、アクリレート基、アルケニル基、ビニル基、エポキシ基またはアクリルオキシ基を含有する。モノマーは重合させることができ、次に、架橋性基を架橋させることができる。１つの実施形態において、光、例えば紫外線での照射時に、光架橋性基が反応して、ポリマー内の種々の分子鎖を相互に結合させる共有結合を形成する。紫外線照射は、例えば、適切なマスキングおよびパターン化工程後に行なうことができる。
【００２０】
ゾル−ゲルまたはポリマーが架橋する場合、架橋度は変化させることができ、当業者によって調節することができる。架橋度を制御するために使用される要素は、ゾル−ゲル組成物およびポリマーに分散している架橋性単位の数、架橋性単位間の距離、ゾル−ゲル組成物またはポリマーが照射に付される時間、および照射の強さを包含する。１つの実施形態において、光架橋性基は、メタクリレート基、アクリレート基、アルケニル基およびエポキシ基の少なくとも１つを含有する。
【００２１】
式（Ｉ）における各Ｒは、独立に、低級アルキル基または低級アルコキシアルキル基であるように選択される。本明細書に記載されている「低級アルキル基」は、分岐または非分岐Ｃ１〜Ｃ５アルキル基を意味する。好適な低級アルキル基は、メチル、エチル、ｎ−プロピル、イソプロピル、ｎ−ブチル、イソブチル、ｓ−ブチル、ｔ−ブチルおよびペンチル（および全てのそれらの異性体）を包含する。１つの実施形態において、式（Ｉ）における各Ｒ基は、独立に、メチルまたはエチルである。本明細書において定義される「低級アルコキシアルキル基」は、分岐または非分岐Ｃ１〜Ｃ５アルコキシ基に続くＣ１〜Ｃ５アルキル基を意味する。低級アルコキシアルキル基のいくつかの例は、メトキシメチル、エトキシメチル、メトキシエチルおよびエトキシエチルである。１つの実施形態において、各Ｒは、独立に、メチル、エチル、プロピルおよびメトキシメチルから成る群から選択される。
【００２２】
式（Ｉ）におけるｍは、０〜約１０の整数であるように選択される。１つの実施形態において、ｍは０〜約４の整数である。１つの実施形態において、ｍは０〜約２の整数である。１つの実施形態において、ｍは０である。１つの実施形態において、式（Ｉ）におけるｎは、２〜約１０の整数であるように選択される。１つの実施形態において、式（Ｉ）におけるｎは、約３〜約７の整数であるように選択される。１つの実施形態において、式（Ｉ）におけるｎは、３〜約５の整数であるように選択される。ｍの値は、Ｓｉ原子と、任意に置換される芳香族基との間の分子間距離に影響し、ｎの値は、Ｓｉ原子と、光架橋性基との間の分子間距離に影響する。
【００２３】
好ましくは、式（Ｉ）におけるｎおよびＲ２は、Ｓｉ原子からの好適な間隔を有する光架橋性基を与えるように選択される。１つの実施形態において、式（Ｉ）におけるｎおよびＲ２は、式（Ｉ）の−（ＣＨ２）ｎ−Ｒ２部分がプロピルメタクリレート基、プロピルアクリレート基、アリル基またはエポキシプロピル基であるように選択される。１つの実施形態において、式（Ｉ）のゾル−ゲル前駆体は、γ−（メタクリルオキシ）プロピル（２−ナフチル）ジエトキシシランおよびγ−（メタクリルオキシ）プロピル（１−ピレニル）ジエトキシシランから成る群から選択される。
【００２４】
他の実施形態は、芳香族基および光パターン化可能基を含有するゾル−ゲルシラン前駆体モノマーを製造する方法を提供する。１つの実施形態は、式（ＩＩ）のゾル−ゲル前駆体を製造する方法を提供する：
【化２】
2012507527.tif 000003
［式中、
Ｒ１は、任意に置換される芳香族基であり、該芳香族基は、フェニル、ビフェニル、ナフチル、アントラセニル、フェナントレニル、キノリニル、テトラセニル、ペンタセニル、ピレニルおよびペリレニルから成る群から選択され；
Ｒ２は、メタクリレート基、アクリレート基、アルケニル基、ビニル基、エポキシ基またはアクリルオキシ基の少なくとも１つを含有する光架橋性基であり；
各Ｒは、独立に、低級アルキル基または低級アルコキシアルキル基であるように選択され；
ｍは、０〜約１０の整数であるように選択され；かつ
ｎは、２〜約１０の整数であるように選択される］。
【００２５】
１つの実施形態において、該方法は、下記の工程を含む：
式（ＩＩＩ）の構造を有する化合物を含有する溶液を提供する工程：
【化３】
2012507527.tif 000004
［式中、Ｒ１およびｍは、式（ＩＩ）において先に定義した通りである］；
遷移金属触媒と該溶液とを混合する工程；
式Ｒ−ＯＨ［ここで、Ｒは式（ＩＩ）において先に定義した通りである］の化合物と、該溶液とを混合する工程；および、
式Ｒ２−（ＣＨ２）ｎ−２−ＣＨ＝ＣＨ２［ここで、Ｒ２およびｎは、式（ＩＩ）において先に定義した通りである］の化合物と、該溶液とを混合する工程。
種々の成分の混合は、任意の順序で行なうことができる。種々の成分、例えば、式Ｒ−ＯＨの化合物、式（ＩＩＩ）の構造を有する化合物、および式Ｒ２−（ＣＨ２）ｎ−２−ＣＨ＝ＣＨ２の化合物を、それぞれ、他の各成分との混合の前に、後に、または同時に、該溶液と混合することができる。
【００２６】
シラン前駆体モノマーの形成に使用される遷移金属触媒は、単一遷移金属触媒を含むことができる。好ましくは、触媒は、反応において、２つの異なる役割を果たすことができる。単一遷移金属触媒が果たす１つの役割は、式Ｒ−ＯＨの化合物のオルガノシランへの脱水素カップリングを触媒することである。単一遷移金属触媒が果たすもう１つの役割は、オルガノジアルコキシシランに、式Ｒ２−（ＣＨ２）ｎ−２−ＣＨ＝ＣＨ２の化合物の末端オレフィンをカップリングするのを触媒することである。１つの実施形態において、単一遷移金属触媒は、ロジウム系触媒を含む。例えば、単一遷移金属触媒は、ロジウム（Ｉ）系触媒を含むことができる。そのような触媒は、Ｒｈ（Ｉ）を含む。１つの実施形態において、単一遷移金属触媒は、（アセチルアセトナト）ジカルボニルロジウム（Ｉ）を含む。
【００２７】
本明細書に記載されている多官能性前駆体モノマー化合物は、ゾル−ゲル処理に使用することができ、重合させて、光学デバイスを製造することができる。１つの実施形態において、ゾル−ゲル組成物は、光学デバイスにおいて導波路として有用なフィルム層に形成することができる。例えば、１つの実施形態において、ポリマーを形成するために、ゾル−ゲル組成物を基板にスピンコーティングし、乾燥させることができる。１つの実施形態は、式（ＩＶ）の繰り返し単位を含有するポリマーを提供する：
【化４】
2012507527.tif 000005
［式中、Ｒ１ａは、任意に置換される芳香族基である］。式（ＩＶ）の該芳香族基Ｒ１ａは、ビフェニル、ナフチル、アントラセニル、フェナントレニル、キノリニル、テトラセニル、ペンタセニル、ピレニルおよびペリレニルから成る群から選択できる。式（ＩＶ）におけるＲ２、ｍおよびｎは、それぞれ、前記の式（Ｉ）で定義した通りである。
【００２８】
本明細書に記載されているゲル−ゾル組成物から形成されるポリマーの実施形態は、高い屈折率および低い光損失を有する。好ましくは、ゾル−ゲル前駆体は、通信用途に使用される１３００〜１６００ｎｍの範囲において１．５０より高い屈折率および低い光損失を有する導波路および光集積回路に使用するために、光パターン化可能である。
【００２９】
１つの実施形態において、ポリマーまたはゾル−ゲルは、１５５０ｎｍで測定した場合に、約１．５０より高い屈折率を有する。１つの実施形態において、ポリマーは、１５５０ｎｍで測定した場合に、約１．５５より高い屈折率を有する。１つの実施形態において、ポリマーは、１５５０ｎｍで測定した場合に、約１．６０より高い屈折率を有する。１つの実施形態において、ポリマーは、１５５０ｎｍで測定した場合に、約１．６１より高い屈折率を有する。１つの実施形態において、ポリマーは、１５５０ｎｍで測定した場合に、約１．６２より高い屈折率を有する。１つの実施形態において、ポリマーは、１５５０ｎｍで測定した場合に、約１．６３より高い屈折率を有する。１つの実施形態において、ポリマーは、１５５０ｎｍで測定した場合に、約１．６４より高い屈折率を有する。１つの実施形態において、ポリマーは、１５５０ｎｍで測定した場合に、約１．６５より高い屈折率を有する。１つの実施形態において、ポリマーは、１５５０ｎｍで測定した場合に、約１．６５７より高い屈折率を有する。
【００３０】
屈折率はより低い波長において測定することもできる。１つの実施形態において、ポリマーまたはゾル−ゲルは、６３３ｎｍで測定した場合に、約１．５０より高い屈折率を有する。１つの実施形態において、ポリマーは、６３３ｎｍで測定した場合に、約１．５５より高い屈折率を有する。１つの実施形態において、ポリマーは、６３３ｎｍで測定した場合に、約１．６０より高い屈折率を有する。１つの実施形態において、ポリマーは、６３３ｎｍで測定した場合に、約１．６２より高い屈折率を有する。１つの実施形態において、ポリマーは、６３３ｎｍで測定した場合に、約１．６４より高い屈折率を有する。１つの実施形態において、ポリマーは、６３３ｎｍで測定した場合に、約１．６６より高い屈折率を有する。１つの実施形態において、ポリマーは、６３３ｎｍで測定した場合に、約１．６７より高い屈折率を有する。１つの実施形態において、ポリマーは、６３３ｎｍで測定した場合に、約１．６８より高い屈折率を有する。１つの実施形態において、ポリマーは、６３３ｎｍで測定した場合に、１．６９より高い屈折率を有する。
【００３１】
本明細書に記載されているポリマーは、分子組成の性質に部分的に起因して、高い屈折率を達成する。例えば、ダイヤモンド、ベンゼンおよびヘキサンの屈折率は、それぞれ、２．４１、１．５０１および１．３７５である。そのようなデータは、Ｃ−Ｈ結合の増加に伴って屈折率が比例的に減少すること、および炭素原子に対してより多い数の水素原子を有する試料は比較的低い屈折率を有することを示す。さらに、二酸化ケイ素は、１．４５の屈折率を有する。屈折率は、通信波長における最適性能のために、望ましくは１．４５より高いので、二酸化ケイ素の比較的低い重量分率を有する組成物を提供することが好ましい。本明細書に記載されているゾル−ゲル組成物およびポリマーは、約１．５０より高い屈折率を有する物質を提供するために、より少ないＣ−Ｈ結合、およびより少ない数のＳｉ−Ｏ結合を有する傾向がある。
【００３２】
ゾル−ゲル組成物へのメタクリルオキシプロピルトリメトキシシランの組込みは、組成物を光パターン化可能にするが、その添加は、Ｃ−ＨおよびＣ−Ｏ結合の存在の増加により、吸収損失を増加させる。さらに、トリメトキシシランは、付加的Ｓｉ−Ｏ結合も含有する。本明細書に記載されているゾル−ゲル組成物およびポリマーは、下記によって、高い屈折率を達成する好ましい実施形態に使用しうる：（１）芳香族系を増加させることによるＣ−Ｈ結合の最少化、および（２）メタクリルオキシプロピルトリメトキシシランの減少または除去によるＳｉ−Ｏ結合の最少化。ゾル−ゲル組成物およびポリマー組成物におけるメタクリルオキシプロピルトリメトキシシランの使用は、任意である。１つの実施形態において、ゾル−ゲル組成物は、メタクリルオキシプロピルトリメトキシシランを使用せずに製造される。メタクリルオキシプロピルトリメトキシシランの除去は、ゾル−ゲル物質の作製に必要な成分がより少なくて済むので、製造工程の数を減少させるという付加的利点を有する。
【００３３】
本明細書に記載されている物質は、その後重合されることとなるモノマーに光架橋性基を含ませることにより、光パターン化可能にし得る。光架橋性基の一例は、メタクリレート官能基である。メタクリレート基は、光、例えば紫外線への暴露時に光重合するので、光パターン化可能である。芳香族基も結合している（直接的または（任意ヘテロ）アルキレンリンカーを介して）ケイ素原子に、光パターン化可能官能基を直接的に結合させることによって（または、（任意ヘテロ）アルキレンリンカーを介して）、光パターン化のためにメタクリルオキシプロピルトリメトキシシランをゾル−ゲル組成物に添加することが任意となる。
【００３４】
本明細書に記載されているゾル−ゲル組成物およびポリマー組成物は、ゾル−ゲル前駆体から得られてもよい。ゾル−ゲル前駆体は、アルコキシシラン官能基の存在により、ゾル−ゲル化学作用に関与することができる。アルコキシシラン基は、酸水溶液、例えばＨＣｌ水溶液への暴露時に加水分解し、シラノール（ゾル）を生じる。次に、ゾルをスピンキャストし、乾燥させて、ゲルにすることができる。
【００３５】
ゾル−ゲル組成物およびポリマーをさらに架橋させることができる。１つの実施形態において、式（ＩＶ）におけるＲ２は、該光架橋性基を光架橋させることによって形成される基である。光架橋は、物質を紫外線に暴露することによって行なうことができる。
【００３６】
ゲルは、処理条件の適切な選択により、高分子物質、例えばエアロゲルまたはキセロゲルへと処理することができる。当業者は、本明細書の開示に導かれて、該物質が優れたフィルム（該フィルムは、いったん乾燥すると、変調器または多層デバイスにおける他の層の製造に使用される種々の一般的処理溶媒に不溶性であり得る）を形成しうることを理解する。
【００３７】
本明細書に記載されているポリマーの実施形態は、導波路を包含する種々のデバイスにおける使用のために優れた光学特性を有する。図１は、約２００ｎｍ〜約４００ｎｍの波長の関数としての、種々のポリマーのモル吸光率を示すプロットである。γ−（メタクリルオキシ）プロピル（フェニル）ジエトキシシラン（ＰｈＡＩＯ）、γ−（メタクリルオキシ）プロピル（２−ナフチル）ジエトキシシラン（ＮａＡＩＯ）、およびγ―（メタクリルオキシ）プロピル（１−ピレニル）ジエトキシシラン（ＰｙｒＡＩＯ）から成るポリマーのスペクトルを測定した。図１に示すように、より長い波長吸収へのシフトが、ポリマーに結合した芳香族基の大きさの増加に伴って示された。当業者は、より大きい芳香族基を、ポリマーへの組み込み用に選択することによって、吸収が起こる光の波長を調節することができる。
【００３８】
図２は、図１において測定したのと同じ物質の、正規化蛍光スペクトルを示すプロットである。ポリマーからの発光も、ポリマーに結合した芳香族基の大きさの増加に伴って、より長い波長へのシフトを示す。ポリマーの発光の波長をシフトさせることができるので、種々のデバイスに適用できる。
【００３９】
原液におけるＰｈＡＩＯ、ＮａＡＩＯおよびＰｙｒＡＩＯモノマーのそれぞれの安定性を、増加温度に対する重量損失の関数として測定した。図３は、芳香族環の大きさの増加に伴って、分解速度が減少することを示す熱重量分析（ＴＧＡ）のプロットである。例えば、ゾル−ゲル反応前の原液中のＰｈＡＩＯモノマーの分解温度は、約１６９℃であった。ゾル−ゲル反応前の原液中のＮａＡＩＯモノマーの分解温度は、約２４５℃であった。最後に、ゾル−ゲル反応前の原液中のＰｙｒＡＩＯモノマーの分解温度は、約２９４℃であった。
【００４０】
モノマーがゾル−ゲル反応を受けて高分子物質を形成した後に、分子の安定性が増す。ＮａＡＩＯおよびＰｙｒＡＩＯのそれぞれを、ゾル−ゲル中で重合させて、関連モノマーに対するそれらの安定性を測定した。図４は、ポリマー（ＮａＡＩＯ−ＳＧ）が、約４１２℃の温度に達するまで、分解し始めないことを示すプロットである。さらに、重量損失の速度は、温度がさらに高くなると共に安定化し始める。例えば、ＮａＡＩＯ−ＳＧポリマーの重量損失の速度は、約６００℃で有意に減少し始める。重量は、約８００℃以上の温度で安定化する。図５は、ポリマーＰｙｒＡＩＯ−ＳＧでの同様の結果を示すプロットであり、これも同様に高い温度での安定性を示す。より高温で安定性を維持するポリマーの能力は、光学デバイスおよび導波路用途において、それらを特に有用なものにする。
【００４１】
１つの実施形態において、本明細書に記載されているポリマーは、約６００℃以上において熱的に安定である。１つの実施形態において、本明細書に記載されているポリマーは、約６５０℃以上において熱的に安定である。１つの実施形態において、本明細書に記載されているポリマーは、約７００℃以上において熱的に安定である。１つの実施形態において、本明細書に記載されているポリマーは、約７５０℃以上において熱的に安定である。１つの実施形態において、本明細書に記載されているポリマーは、約８００℃以上において熱的に安定である。
【００４２】
ゾル−ゲル組成物も本明細書に記載されている。１つの実施形態において、ゾル−ゲル組成物は、式（Ｖ）の化合物を含有し、
【化５】
2012507527.tif 000006
式中、Ｒ１は、式（ＩＩ）に関して先に記載した任意に置換される芳香族基であり、Ｒ２は、式（Ｉ）および（ＩＩ）に関して先に記載した光架橋性基である。式（Ｖ）におけるｍおよびｎはそれぞれ、前記の式（Ｉ）および（ＩＩ）で定義した通りである。
【００４３】
１つの実施形態において、ゾル−ゲル組成物は、溶媒を含有する。１つの実施形態において、溶媒は、組成物の重量に基づいて少なくとも約１０重量％の量で存在する。１つの実施形態において、溶媒は、少なくとも２０重量％の量で存在する。１つの実施形態において、溶媒は、少なくとも３０重量％の量で存在する。１つの実施形態において、溶媒は、少なくとも４０５重量％の量で存在する。１つの実施形態において、溶媒は、少なくとも５０重量％の量で存在する。種々の溶媒を使用することができる。１つの実施形態において、溶媒はテトラヒドロフランを含む。
【００４４】
本明細書に記載されているゾル−ゲル組成物は、種々の方法によって製造することができる。例えば、ゾル−ゲル組成物は、単一のタイプの有機的改質ビ置換シラン前駆体を使用して、製造することができる。さらに、他の有機的改質シラン前駆体も使用することができる。当業者は、種々の他のタイプのシラン前駆体を、本明細書に記載されているシラン前駆体と共に使用して、コポリマー物質を形成しうることを理解する。
【００４５】
本明細書に記載されているゾル−ゲル組成物から製造されたポリマーを、光学デバイスに使用することができる。１つの実施形態において、光学デバイスは、式（ＶＩ）の繰り返し単位を有するポリマーを含有する：
【化６】
2012507527.tif 000007
［式中、Ｒ１、Ｒ２、ｍおよびｎは、式（ＩＩ）で先に定義した通りである］。１つの実施形態において、光学デバイスは導波路の形態である。
【００４６】
１つの実施形態において、光学デバイスは、フィルムに形成されるポリマーを含有する。光学デバイスは、湿式法、好ましくは比較的簡単かつ低コストで行なうことができる湿式法を使用して、製造することができる。例えば、スピン−コーティング、ブレードキャスティングまたはドロップキャスティング加工法を使用して、ポリマーを含有する光学デバイスを製造することができる。受動デバイス〜能動デバイスに及ぶ多くのタイプの光学デバイス（導波路および電子光学デバイスを包含する）を製造することができる。有機発光ダイオード、太陽電池および薄膜トランジスターのような、有機電子工学におけるデバイス用のシステム構成要素も製造することができる。１つの実施形態において、本明細書に記載されているポリマーは、種々の方法（ホットエンボシング（ナノ−およびマイクロ−プリンティング）、インクジェットプリンティング、および多光子誘導重合を包含する）を使用して、１、２および３次元フォトニック結晶の製造に使用することができる。
【００４７】
１つの実施形態において、本明細書に記載されているポリマーは、ホモポリマーとして式（ＩＶ）の繰り返し単位を含有する。ホモポリマーは、その製造工程が単一モノマーを使用して効率的に行なわれるので、有利になりうる。芳香族基および光パターン化可能基の両方を含有するように高分子物質を形成することができ、各基が単一モノマーに結合しているので、２個以上の容器を必要とする付加的処理工程を避けることができる。式（ＩＶ）の繰り返し単位から成るホモポリマーは、例えば、式（Ｉ）のモノマーを本明細書に記載の方法によって重合させ、かつ当分野において利用可能な知識を用いることによって、製造することができる。
【００４８】
他の実施形態において、式（ＩＶ）の繰り返し単位を有するポリマーは、式（ＩＶ）以外の少なくとも１つの繰り返し単位を含有する。例えば、式（ＩＶ）の繰り返し単位を有するポリマーは、コポリマーであり得る。式（Ｉ）のモノマーと他のシランモノマーとの共重合は、導波路用途用のゾル−ゲルおよびポリマー組成物の開発に有用となりうる。例えば、他のタイプの官能基、例えば、他の芳香族基、ハロゲン化芳香族基、過ハロゲン化芳香族基、および他の光パターン化可能基を、与えることができる。重合に有用なモノマーおよびコポリマーへの組み込みに有用な繰り返し単位を、米国特許出願第１２／０５７８２８号（出願日：２００８年３月２８日、発明の名称：“Ｈｉｇｈ  Ｒｅｆｒａｃｔｉｖｅ  Ｉｎｄｅｘ  Ｓｏｌ−ｇｅｌ  Ｃｏｍｐｏｓｉｔｉｏｎ  ａｎｄ  Ｍｅｔｈｏｄ  ｏｆ  Ｍａｋｉｎｇ  Ｐｈｏｔｏ−ｐａｔｔｅｒｎｅｄ  Ｓｔｒｕｃｔｕｒｅｓ  ｏｎ  ａ  Ｓｕｂｓｔｒａｔｅ”）に見出すことができ、その全内容は、特に、本明細書に記載されているシランモノマーと共重合できる他のシランモノマーを記述することを目的として、ならびにそれに記載されているゾル−ゲルおよび重合法に関して、参照により本明細書に組み入れられる。
【００４９】
１つの実施形態において、式（Ｉ）のモノマーゾル−ゲル前駆体が重合反応を受けて、式（ＩＶ）の繰り返し単位を含有するポリマーを形成することができる。１つの実施形態において、式（Ｉ）のモノマーゾル−ゲル前駆体を、下記の式（ＶＩＩ）、（ＶＩＩＩ）、（ＩＸ）および／または（Ｘ）のモノマーゾル−ゲル前駆体の１つ以上と共重合させることができ、
【化７】
2012507527.tif 000008
式（ＶＩＩ）におけるＲ４は、少なくとも１個のハロゲンまたは重水素原子で置換された芳香族基であり；式（ＶＩＩＩ）におけるＲ５は、光架橋性基であり；式（ＩＸ）および（Ｘ）におけるＲ６およびＲ７は、それぞれ独立に、フェニル、ビフェニル、ナフチル、アントラセニル、フェナントレニル、ピレニル、キノリニル、テトラセニル、ペリレニルおよびペンタセニルから成る群から選択される芳香族基であるように選択され；式（ＶＩＩ）、（ＶＩＩＩ）、（ＩＸ）および／または（Ｘ）における各Ｒは、独立に、低級アルキル基であるように選択され；式（ＶＩＩ）、（ＶＩＩＩ）、（ＩＸ）および／または（Ｘ）における各ｍは、独立に、０〜約１０の整数である。１つの実施形態において、式（ＶＩＩ）、（ＩＸ）および／または（Ｘ）における各ｍは、独立に、０〜約４の整数である。１つの実施形態において、式（ＶＩＩ）、（ＩＸ）および／または（Ｘ）における各ｍは、独立に、０〜約２の整数である。１つの実施形態において、式（ＶＩＩＩ）におけるｎは、２〜約８の整数である。１つの実施形態において、式（ＶＩＩＩ）におけるｎは、３〜約７の整数である。
【００５０】
Ｒ４を含有する式（ＶＩＩ）のシロキサンモノマーは、少なくとも１個のハロゲンまたは重水素原子で置換された芳香族基を有するシロキサンモノマーの例である。種々のタイプの芳香族基を使用しうる。例えば、芳香族基は、フェニル、ビフェニル、ナフチル、アントラセニル、フェナントレニル、ピレニル、キノリニル、テトラセニル、ペリレニルまたはペンタセニルであることができる。芳香族基は置換することができ、従って、フッ素、塩素、臭素、ヨウ素、重水素またはそれらの組合せを含有することができる。
【００５１】
１つの実施形態において、Ｒ４の芳香族基は、フッ素または塩素で置換されている。１つの実施形態において、Ｒ４は、フッ素化芳香族基、過フッ素化芳香族基、臭素化芳香族基または過臭素化芳香族基である。１つの実施形態において、Ｒ４は、過フッ素化芳香族基または臭素化芳香族基である。例えば、Ｒ４は、ペンタフルオロフェニル基、ビスペンタフルオロフェニル基またはブロモフェニル基であることができる。芳香族基におけるハロゲンまたは重水素置換度は、変化させることができる。芳香族基上の１個の水素原子〜全部の水素原子の間の任意の数を、ハロゲンまたは重水素で置換することができる。例えば、芳香族基がフェニル基を含有する場合、フェニル基を１、２、３、４または５個のハロゲンおよび／または重水素原子で置換することができる。１つの実施形態において、芳香族基は臭素で置換されている。１つの実施形態において、ハロゲン化芳香族基は、ブロモアントラセニルを含む。
【００５２】
Ｒ５を含有する式（ＶＩＩＩ）のシロキサンモノマーは、光架橋性基を含有するシロキサンモノマーである。１つの実施形態において、光架橋性基は、式（Ｉ）で先に定義したのと同じ基から選択される。
【００５３】
式（ＩＸ）および（Ｘ）におけるシロキサンモノマーＲ６およびＲ７は、得られるゾル−ゲル組成物およびポリマーに高い屈折率を付与することができる。Ｒ６およびＲ７は、それぞれ独立に、任意の芳香族基であるように選択できる。好適な芳香族基の非限定的な例は、フェニル、ビフェニル、ナフチル、アントラセニル、フェナントレニル、ピレニル、キノリニル、テトラセニル、ペリレニルまたはペンタセニルを包含する。１つの実施形態において、芳香族基はアントラセニルである。芳香族基は、例えば、芳香族基の任意の好適な炭素原子によって、シロキサンモノマーに結合させることができる。例えば、芳香族基は、任意の水素原子の置き換えによって、直接的に、またはアルキルリンカーを介して、シロキサンモノマーに結合させることができる。
【００５４】
コポリマーにおいて、式（ＩＶ）の繰り返し単位は、重合反応における各モノマーの量を変化させることによって、任意の量でゾル−ゲル組成物および／またはポリマーに存在しうる。例えば、１つの実施形態において、式（ＩＶ）の繰り返し単位のモル分率は、約１ｍｏｌ％〜約９９ｍｏｌ％である。１つの実施形態において、式（ＩＶ）の繰り返し単位のモル分率は、約１０ｍｏｌ％〜約９５ｍｏｌ％である。１つの実施形態において、式（ＩＶ）の繰り返し単位のモル分率は、約２０ｍｏｌ％〜約８０ｍｏｌ％である。１つの実施形態において、式（ＩＶ）の繰り返し単位のモル分率は、約３０ｍｏｌ％〜約７０ｍｏｌ％である。１つの実施形態において、式（ＩＶ）の繰り返し単位のモル分率は、約４０ｍｏｌ％〜約６０ｍｏｌ％である。１つの実施形態において、式（ＩＶ）の繰り返し単位のモル分率は、約３０ｍｏｌ％〜約５０ｍｏｌ％である。１つの実施形態において、式（ＩＶ）の繰り返し単位のモル分率は、約５０ｍｏｌ％〜約７０ｍｏｌ％である。本明細書に記載されているｍｏｌ％値は、当業者に理解されるように、コポリマー中の繰り返し単位の合計モルに基づく。
【００５５】
式（ＶＩＩ）、（ＶＩＩＩ）、（ＩＸ）および／または（Ｘ）の１つ以上のモノマーを式（Ｉ）のモノマーの重合反応に添加する場合、得られるゾル−ゲルまたはポリマーの各繰り返し単位のｍｏｌ％は、添加されるモノマーの量を調節することによって変化させることもできる。
【００５６】
１つの実施形態において、式（ＩＶ）の繰り返し単位を含有するポリマー、および／または式（Ｖ）の繰り返し単位を含有するゾル−ゲル組成物は、さらに、（ＸＩ）、（ＸＩＩ）、（ＸＩＩＩ）および／または（ＸＩＶ）の繰り返し単位の１つ以上も含有する：
【化８】
2012507527.tif 000009
【化９】
2012507527.tif 000010
［式（ＸＩ）、（ＸＩＩ）、（ＸＩＩＩ）および（ＸＩＶ）における、Ｒ４、Ｒ５、各Ｒ６、Ｒ７、各Ｒ、ならびに各ｍおよびｎは、独立に選択され、それぞれ、式（ＶＩＩ）、（ＶＩＩＩ）、（ＩＸ）および（Ｘ）に関して先に定義した通りである］。
【００５７】
ゾル−ゲル組成物またはポリマー中の、式（ＸＩ）、（ＸＩＩ）、（ＸＩＩＩ）および／または（ＸＩＶ）の繰り返し単位の量は、独立に選択できる。例えば、式（ＸＩ）、（ＸＩＩ）、（ＸＩＩＩ）および／または（ＸＩＶ）の繰り返し単位の１つ以上は、ゾル−ゲル組成物またはポリマー中に、約０．１ｍｏｌ％〜約９０ｍｏｌ％の量で存在できる。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約０．５ｍｏｌ％〜約７０ｍｏｌ％の量で存在する。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約１ｍｏｌ％〜約５０ｍｏｌ％の量で存在する。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約２ｍｏｌ％〜約４０ｍｏｌ％の量で存在する。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約５ｍｏｌ％〜約３０ｍｏｌ％の量で存在する。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約１０ｍｏｌ％〜約２５ｍｏｌ％の量で存在する。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約２５ｍｏｌ％〜約５０ｍｏｌ％の量で存在する。１つの実施形態において、式（ＸＩ）、（ＸＩＩ）、（ＸＩＩＩ）および／または（ＸＩＶ）の繰り返し単位の１つ以上は、ゾル−ゲル組成物またはポリマー中に、約５０ｍｏｌ％〜約７５ｍｏｌ％の量で存在する。
【００５８】
１つの実施形態において、光開始剤が、本明細書に記載されているゾル−ゲル組成物またはポリマーに添加される。任意の好適な光開始剤を使用することができる。好適な光開始剤は、紫外線での活性化時に組成物の硬化を促進する。光開始剤の非限定的な例は、ＩＲＧＡＣＵＲＥ−１８４（登録商標）（１−ヒドロキシ−シクロヘキシル−フェニル−ケトン）またはＩＲＧＡＣＵＲＥ−３６９（登録商標）（２−ベンジル−２−ジメチルアミノ−１−（４−モルホリノフェニル）−ブタノン−１）である（両方ともＣｉｂａ  Ｓｐｅｃｉａｌｔｙ  Ｃｈｅｍｉｃａｌｓから入手可能）。光開始剤の量は変化しうる。１つの実施形態において、光開始剤は、ゾル−ゲル組成物の約０．１重量％〜約１０重量％の量で存在する。１つの実施形態において、光開始剤は、ゾル−ゲル組成物の約０．２重量％〜約８重量％の量で存在する。１つの実施形態において、光開始剤は、ゾル−ゲル組成物の約０．５重量％〜約５重量％の量で存在する。
【００５９】
ゾル−ゲル組成物およびポリマーは、本明細書に記載されている工程および方法を使用するか、またはそのような方法の適応によって、製造することができる。１つの実施形態において、式（ＩＶ）の繰り返し単位を含有するホモポリマーであるポリマー、または式（Ｖ）の繰り返し単位を含有するホモポリマーであるゾル−ゲル組成物は、式（Ｉ）のゾル−ゲル前駆体と、酸水溶液とを混合することによって調製される。その溶液を、モノマーの−ＯＲ基が少なくとも部分的に加水分解されるまで、撹拌することができる。次に、その溶液をフィルムにキャストすることができ、次に、そのフィルムを、必要に応じて光開始剤の存在下に熱および／または紫外−可視光線への暴露によって硬化、例えば重合させることができる。
【００６０】
１つの実施形態において、ゾル−ゲル組成物は、２つ以上の有機的改質シラン前駆体と酸水溶液とを混合する初期工程を含む方法によって調製され、該シラン前駆体の１つは、式（Ｉ）のモノマーであり、少なくとも１つの他のシラン前駆体は、式（ＶＩＩ）、（ＶＩＩＩ）、（ＩＸ）および／または（Ｘ）のモノマーから選択される。本明細書に記載されている各モノマーを、ゾル−ゲル前駆体として使用することができる。
【００６１】
ゾル−ゲルを製造する初期方法工程は、２つの有機的改質シラン前駆体ではなく、単一の有機的改質シラン前駆体と酸水溶液とを混合することを含みうると考えられる。例えば、式（ＩＶ）のモノマーであるシラン前駆体だけを、酸水溶液と混合することができる。その後、式（ＶＩＩ）、（ＶＩＩＩ）、（ＩＸ）および／または（Ｘ）の任意の１つ以上のモノマーを添加することができ、ゾル−ゲル重合を開始させることができる。
【００６２】
好ましくは、モノマー混合物を、モノマーの−ＯＲ基が少なくとも部分的に加水分解されるまで撹拌する。次に、溶液をかき混ぜ（例えば、撹拌による）、その間に、縮合および熟成を促進するために溶媒を除去することができる。部分的に加水分解され、次に、溶液中で撹拌された任意モノマーが、反応に関与することができる。１つの実施形態において、溶媒が除去される間またはその後に、加水分解をさらに完了させるために混合しながら追加の溶媒を添加しうる。この追加の溶媒を添加した後に、溶液を再び熟成させ、追加の溶媒を除去して粘稠液体を形成する。溶媒の除去後または除去中に、光開始剤を溶液に添加しうる。１つの実施形態において、いくつかの組成物において溶媒を完全に除去して、固形物を得ることもできる。この固形物は適切な溶媒に簡単に溶解させることができ、フィルムをキャストするのにすぐ使用できる。１つの実施形態において、フィルムをキャストする前に、光開始剤を溶液に添加できる。
【００６３】
１つの実施形態において、式（ＶＩＩ）のモノマーは、下記から成る群から選択される：ペンタフルオロフェニルトリメトキシシラン、ブロモアントラセニルトリメトキシシラン、ペンタフルオロフェニルトリエトキシシラン、ブロモアントラセニルトリエトキシシラン、およびブロモフェニルトリメトキシシラン。１つの実施形態において、式（ＶＩＩＩ）のモノマーは、下記から成る群から選択される：メタクリルオキシプロピルトリメトキシシラン、メタクリルオキシプロピルトリエトキシシラン、アクリルオキシプロピルトリメトキシシラン、およびアクリルオキシプロピルトリエトキシシラン。１つの実施形態において、式（ＶＩＩＩ）のモノマーは、メタクリルオキシプロピルトリメトキシシランである。１つの実施形態において、式（ＩＸ）のモノマーは、下記から成る群から選択される：アントラセニルトリメトキシシラン、フェナントレニルトリエトキシシラン、ナフチルトリメトキシシラン、ピレニルトリメトキシシラン、およびペリレニルトリエトキシシラン。１つの実施形態において、式（ＩＸ）のモノマーは、ペリレニル３，９−ビス（トリエトキシシラン）を含む。１つの実施形態において、式（ＩＸ）のモノマーは、下記から選択される：１−トリメトキシシリルアントラセン、２−トリメトキシシリルアントラセン、９−トリメトキシシリルアントラセン、およびそれらの組合せ。１つの実施形態において、式（ＩＸ）のモノマーは、９−トリメトキシシリルアントラセンである。
【００６４】
式（ＶＩＩ）、（ＶＩＩＩ）および（ＩＸ）のモノマーは、ケイ素原子に結合した３個のアルコキシ基を有し、それぞれ、Ｒ４、Ｒ５およびＲ６基のケイ素原子上の単一モノ置換を有する化合物である。しかし、ジ−およびトリ−置換アルコキシシラン基も使用できると考えられる。例えば、式（Ｘ）のモノマーは、式（ＩＸ）のモノマーのジ−置換変型である。式（Ｘ）のモノマーの非限定的な例は、ビス（ピレニル）ジメトキシシランおよびビス（ピレニル）ジエトキシシランを包含する。ハロゲン化芳香族基でジ置換されたアルコキシシランモノマーが既知である。そのような化合物の非限定的な例は、ビスペンタフルオロフェニルジメトキシシランおよびビスペンタフルオロフェニルジエトキシシランを包含する。
【００６５】
本明細書に記載されている各モノマーは、種々の異性体型で存在しうる。特に、置換であれ非置換であれ、芳香族基を含有するモノマーは、芳香族基上の任意の数の炭素位置において直接的にまたはリンカーによってケイ素原子に結合した芳香族基を有しうる。特定の異性体の選択は、モノマーの合成のしやすさを包含するいくつかの要素に依存しうる。当業者は、本明細書の開示に導かれて、各異性体が本発明に使用可能として考えられることを理解する。
【００６６】
本明細書に記載されているゾル−ゲル組成物およびポリマーを使用して、基板上に光パターン化構造物を形成することができる。１つの実施形態において、基板上に光パターン化構造物を形成する方法が提供され、該方法は、基板の少なくとも一部にゾル−ゲルをコーティングしてフィルムを形成する初期工程を含み、該ゾル−ゲルは、前記の式（ＩＶ）の繰り返し単位を含有する。ゾル−ゲルフィルムが被覆された後、それを低温でソフトベークして溶媒を除去しうる。本明細書に使用される「ソフトベーク」という用語は、ゾル−ゲルフィルム中の溶媒の少なくとも一部を蒸発させるための加熱操作を意味し、加熱条件は、ゾル−ゲルフィルムが堅くて曲がらなくなるまで硬化せず、軟性を維持するのに充分に低い温度および時間である。
【００６７】
次に、ゾル−ゲルフィルムをマスクすることができる。マスクは、ゾル−ゲルフィルムを覆って配置され、好ましくは、パターンデザインを規定する少なくとも１つの開口部を有する。任意の好適なマスキング法およびマスキング材料を使用して、マスクを適用することができる。マスクは、ゾル−ゲルフィルムの被覆領域を、光による放射から保護する。非被覆領域、例えば、マスクの開口部に近接するゾル−ゲルの領域を、光に暴露し、放射によって不溶性にすることができる。
【００６８】
マスクが配置され、パターンの所望アウトラインが形成された後に、ゾル−ゲルフィルムの非被覆領域の少なくとも一部を、マスクの少なくとも１つの開口部から紫外（ＵＶ）線に暴露して、フィルムの暴露部分を、フィルムの全厚さにおいて選択溶媒に不溶性にすることができる。次に、ゾル−ゲルフィルムを選択溶媒中で洗浄して、フィルムの非暴露部分を、例えば溶解によって、除去する。次に、ゾル−ゲルフィルムの溶解部分を除去することができ、それによって所望のゾル−ゲルフィルムパターンが残る。残っているゾル−ゲルフィルムパターンは、真空炉において高温でそのフィルムをハードベークすることによって硬化させることができる。ハードベークは、ソフトベーク工程から残留するどのような溶媒もさらに除去することができる。本明細書において使用される「ハードベーク」という用語は、ゾル−ゲル物質のさらなる重合および基板へのゾル−ゲル物質の密着を達成するのに充分な時間および温度での加熱操作を意味する。
【００６９】
種々のタイプの基板を、それの上に光パターン化構造物を形成するために使用しうる。１つの実施形態において、基板は、シリコンウエハを含む。ゾル−ゲル組成物を基板上に形成する前に、シリコンウエハに緩衝層を与えることができる。１つの実施形態において、シリコンウエハはＳｉＯ２緩衝層を含む。緩衝層は、任意の所望厚さに、基板上に熱成長させうる。例えば、緩衝層は、約３μｍ〜約２０μｍの厚さを有しうる。１つの実施形態において、緩衝層は、約４μｍ〜約１０μｍの厚さを有しうる。１つの実施形態において、緩衝層は、約１０μｍ〜約１５μｍの厚さを有しうる。１つの実施形態において、緩衝層は、約１６μｍ〜約２０μｍの厚さを有しうる。
【００７０】
緩衝層に加えて、付加的層をシリコンウエハの最上部に付与しうる。１つの実施形態において、シリコンウエハは、ＳｉＯ２緩衝層の上方の（例えば、その上の）金属層をさらに含む。有用な金属層は、Ａｕ、Ａｇ、Ｃｕ、Ｔｉ、Ａｌ、Ｃｒ、Ｍｏならびにそれらの組合せおよび合金を包含するが、それらに限定されない。ゾル−ゲル組成物を、シリコンウエハ、緩衝層、または緩衝層の最上部の金属層の上方に付着させることができる。
【００７１】
基板は、ガラスおよび／または石英を含むこともできる。ガラスも、可変厚さの付加的緩衝層および／または金属層を有しうる。１つの実施形態において、ガラスは、金属層をさらに含む。１つの実施形態において、ガラス上に付着される金属層は、Ｔｉ、Ａｌ、ＣｒまたはＭｏから選択される。１つの実施形態において、ガラス上に付着される金属層は、モリブデンである。
【００７２】
ガラス上に付着される金属層の厚さは、変化しうる。１つの実施形態において、ガラス上に付着される金属層は、約５０ｎｍ〜約７００ｎｍの厚さを有する。１つの実施形態において、ガラス上に付着される金属層は、約２００ｎｍ〜約５００ｎｍの厚さを有する。１つの実施形態において、ガラス上に付着される金属層は、約５０ｎｍ〜約１５０ｎｍの厚さを有する。１つの実施形態において、ガラス上に付着される金属層は、約１５０ｎｍ〜約２５０ｎｍの厚さを有する。１つの実施形態において、ガラス上に付着される金属層は、約２５０ｎｍ〜約３５０ｎｍの厚さを有する。１つの実施形態において、ガラス上に付着される金属層は、約３５０ｎｍ〜約４５０ｎｍの厚さを有する。１つの実施形態において、ガラス上に付着される金属層は、約４５０ｎｍ〜約５５０ｎｍの厚さを有する。１つの実施形態において、ガラス上に付着される金属層は、約５５０ｎｍ〜約７００ｎｍの厚さを有する。
【００７３】
１つの実施形態は、基板上に光パターン化構造物を形成する方法である。基板上に光パターン化構造物を形成する製造工程は、下記の工程を含みうる：
（ａ）基板の少なくとも一部にゾル−ゲルをコーティングして、フィルムを形成する工程であって、該ゾルゲルが式（Ｉ）の繰り返し単位を含有する工程；
（ｂ）フィルムをソフトベークして、ゾル−ゲルフィルムを形成する工程；
（ｃ）ゾル−ゲルフィルムを覆ってマスクを配置する工程であって、該マスクが、パターンデザインを規定する少なくとも１つの開口部を含む工程；
（ｄ）ゾル−ゲルフィルムの少なくとも一部を、マスクの少なくとも１つの開口部を通じて紫外線に暴露して、フィルムの非暴露部分およびフィルムの暴露部分を形成する工程であって、フィルムの暴露部分がフィルムの全厚さにおいて選択溶媒に不溶性である工程；
（ｅ）フィルムの非暴露部分を、選択溶媒で洗浄することによって除去する工程；および、
（ｆ）減圧下にフィルムをハードベークする工程。
【００７４】
ゾル−ゲル前駆体モノマーの合成
下記の合成法を、ゾル−ゲル前駆体の製造に使用することができる。全てのＮＭＲデータは、ＪＥＯＬ  Ｅｃｌｉｐｓｅ＋  ４００  ＦＴ  ＮＭＲスペクトロメーターで得た。ＭＳは、エレクトロスプレーイオン化陽イオンモードを使用して、Ｔｈｅｒｍｏ  Ｆｉｎｎｉｇａｎ  ＬＣＱｄｅｃａマススペクトロメーターで行なった。
合成Ａ：γ−（メタクリルオキシ）プロピルフェニルジエトキシシラン（Ｂ）
【化１０】
2012507527.tif 000011
【００７５】
約８．７４ｇ（８０．９ｍｍｏｌ）の量のフェニルシランを量り取って反応フラスコに入れ、約２１０ｍＬの乾燥脱気ベンゼンを、アルゴン下にカニューレで添加した。次に、アルゴンをその中に泡立たせることによって、溶液を約５分間さらに脱気した。次に、少量のベンゼン中の約１４．２ｍｇ（０．１ｍｏ％）のＰｄＣｌ２の懸濁液を添加すると、溶液が暗色になった。約７．４４ｇ（１６１ｍｍｏｌ）の量の乾燥無水エタノールをシリンジで添加し、これによって激しい発泡が生じた。次に、反応を室温（約１７℃）で一晩撹拌して行った。Ｏｈｓｈｉｔａら、Ｊ．Ｏｒｇａｎｏｍｅｔａｌｌｉｃ  Ｃｈｅｍ．，６８９（２００４），３２５８−３２６４参照。ジエトキシフェニルシラン（Ａ）の収量は約１０．５ｇ（６６％）であった。
【００７６】
約５００ｍｇ（２．５５ｍｍｏｌ）の量のジエトキシフェニルシランを量り取って反応フラスコに入れた。分離フラスコに、約２９０ｍｇ（２．３０ｍｍｏｌ）のアリルメタクリレートを量り取り、約１ｍＬの脱気トルエンを添加した。この溶液を、ジエトキシフェニルシランを含有する反応フラスコに移し、追加の１ｍＬのトルエンでリンスした。この溶液を、それにアルゴンを泡立たせることによって５分間脱気し、次に、テトラヒドロフラン中のＨ２ＰｔＣｌ６の５ｍｇ／ｍＬ溶液（約４６μＬ）を添加した。Ｓｈｉｏｚａｗａらの欧州特許出願公開第０２７７０２３号を参照。反応を室温で一晩撹拌して行った。反応混合物を３０℃で蒸発させ、次に、カラムクトマトプロットィー（シリカゲル上、２：１の塩化メチレン：ヘキサンを使用）によって精製した。全ての関連画分を蒸発させて、無色液体を得た。
【００７７】
γ−（メタクリルオキシ）プロピルフェニルジエトキシシラン（Ｂ）の収量は約６００ｍｇ（７３％）であった。１Ｈ−ＮＭＲデータは以下の通りであった。（４００ＭＨｚ，ＣＤＣｌ３）：δ＝７．６１（ｍ；２Ｈ），７．４５−７．３２（ｍ；３Ｈ），６．０７（ｓ；１Ｈ），５．５２（ｓ；１Ｈ），４．１０（ｔ；２Ｈ），３．８２（ｑ；４Ｈ），１．９２（ｓ；３Ｈ），１．７３（ｍ；２Ｈ），１．２５（ｔ；６Ｈ），０．８８（ｍ；２Ｈ）．ＭＳ：ｍ／ｚ  ３２３（Ｍ＋）．ｎＤ２５  １．４８２８．
合成Ｂ：γ−（メタクリルオキシ）プロピル（２−ナフチル）ジエトキシシラン（Ｅ）
【化１１】
2012507527.tif 000012
【００７８】
２−ブロモナフタレン（約８．４ｇ、４０．６ｍｍｏｌ）のテトラヒドロフラン（約５０ｍＬ）溶液をアルゴン下に−７８℃に冷却して調製した。次に、ｎ−ブチルリチウム（約４２．２ｍｍｏｌ）を滴下した。この溶液を−７８℃で１．５時間撹拌し、次に、クロロトリエトキシシラン（約２４ｇ、１２２ｍｍｏｌ）を、シリンジによって素早い一押しで添加した。この溶液を室温に自然に温め、１．５時間撹拌した。
【００７９】
氷冷ジエチルエーテルおよびＮａＯＨ（約８１．２ｍｍｏｌ）を含有する水を入れた分液漏斗に、反応混合物を添加した。有機相を氷冷ブラインで洗浄し、Ｎａ２ＳＯ４で乾燥し、次に、蒸発させた。粗生成物をシリカゲルカラムクロマトプロットィー（３：２のヘキサン：ジクロロメタンを使用）によってさらに精製して、無色油状物を得た。（２−ナフチル）トリエトキシシラン（Ｃ）の収量は約１０．５ｇ（８９％）であった。１Ｈ−ＮＭＲデータは以下の通りであった。（４００ＭＨｚ，Ｃ２Ｄ２Ｃｌ４）：δ＝８．１９（ｓ；１Ｈ），７．９０（ｄ；Ｊ＝８．８Ｈｚ；１Ｈ），７．８４（ｄ；Ｊ＝８．４Ｈｚ；２Ｈ），７．７０（ｄ；Ｊ＝８．１Ｈｚ；１Ｈ），７．５２（ｍ；２Ｈ），３．８７（ｑ；６Ｈ），１．２４（ｔ；９Ｈ）．
【００８０】
ジエチルエーテル（約１００ｍＬ）中の（２−ナフチル）トリエトキシシラン（約２０．３ｇ、７０ｍｍｏｌ）の溶液を、添加漏斗で、ジエチルエーテル（約１００ｍＬ）中の氷冷ＬｉＡｌＨ４（約５．５ｇ、１４５ｍｍｏｌ）の懸濁液に添加した。反応混合物を室温に温め、一晩撹拌した。固形物を濾過し、濾液を蒸発させて、白色固形物を得た。この固形物をジクロロメタンに取り、すぐにシリカゲルでプラグ濾過して、無機塩を除去した。白色固形物を得た。
【００８１】
（２−ナフチル）シラン（Ｄ）の収量は約１０．５ｇ（９５％）であった。１Ｈ−ＮＭＲデータは以下の通りであった。（４００ＭＨｚ，Ｃ２Ｄ２Ｃｌ４）：δ＝８．１３（ｓ；１Ｈ），７．８３（ｍ；３Ｈ），７．６３（ｄｄ；Ｊ１＝８．４Ｈｚ，Ｊ２＝１．１Ｈｚ；１Ｈ），７．５２（ｍ；２Ｈ），４．３３（ｓ；３Ｈ）．Ｒｉｅｄｍｉｌｌｅｒら、Ｏｒｇａｎｏｍｅｔａｌｌｉｃｓ，１７，４４４４−４４５３（１９９８）参照。
【００８２】
ベンゼン（約１３４ｍＬ）中の（２−ナフチル）シラン（約７．５７ｇ、４７．９ｍｍｏｌ）および（アセチルアセトナト）ジカルボニルロジウム（Ｉ）（約１３４ｍｇ、１ｍｏｌ％）の脱気溶液に、無水エタノール（約４．４１ｇ、４７．９ｍｍｏｌ）をシリンジで添加した。１．２５時間撹拌した後、ベンゼン（約５ｍＬ）中のアリルメタクリレート（約６．１６ｇ、４８．９ｍｍｏｌ）の溶液を、３０分間にわたって滴下した。この添加の間に、反応フラスコを室温水浴に入れて、反応温度を穏やかな範囲に調節した。反応を室温で１．２５時間撹拌して進めた。トルエンと共に充填されたシリカゲルを含有するカラムに、反応混合物を直接添加した。第一副生成物が溶離し終えた後に、ジクロロメタンを添加して、生成物を溶離した。生成物は薄黄色油状物であった。
【００８３】
γ−（メタクリルオキシ）プロピル（２−ナフチル）ジエトキシシラン（Ｅ）の収量は約６．１ｇ（３６％）であった。１Ｈ−ＮＭＲデータは以下の通りであった（４００ＭＨｚ，ＣＤＣｌ３）：δ＝８．１５（ｓ；１Ｈ），７．８３（ｍ；３Ｈ），７．６７（ｄ；Ｊ＝８．１Ｈｚ；１Ｈ），７．５０（ｍ；２Ｈ），６．０６（ｓ；１Ｈ），５．５１（ｓ；１Ｈ），４．０８（ｔ；２Ｈ），３．８７（ｑ；４Ｈ），１．９１（ｓ；３Ｈ），１．７５（ｍ；２Ｈ），１．２８（ｔ；６Ｈ），０．９６（ｍ；２Ｈ）．Ｍｕｒａｔａら、Ｔｅｔｒａｈｅｄｒｏｎ，６３，４０８７−４０９４（２００７）、およびＳｈｉｏｚａｗａらの欧州特許出願公開第０２７７０２３号を参照。ＭＳ：ｍ／ｚ  ３７３（Ｍ＋）．ｎＤ２５  １．５３２４．
合成Ｃ：γ−（メタクリルオキシ）プロピル（１−ピレニル）ジエトキシシラン（Ｈ）
【化１２】
2012507527.tif 000013
【００８４】
反応に使用される全てのガラス器を、使用前にオーブン乾燥した。５０ｍＬの一口丸底フラスコに、約３．２９ｇ（１１．７ｍｍｏｌ）のブロモピレンを添加した。フラスコにゴムセプタムで栓をし、シリンジ針に適合させた真空ラインによって排気した。針を素早く除去した後、出発物質が溶解するまで、ＴＨＦを、両頭針を経てカニューレで反応フラスコに添加した（約３５〜４０ｍＬ）。アルゴンを装填したバルーンを使用して、不活性雰囲気を導入した。この溶液を−７８℃に冷却し、ヘキサン中の約８．０ｍＬ（１２．７ｍｍｏｌ）のｎ−ブチルリチウムを約５分間にわたって滴下した。Ｂｅｉｎｈｏｆｆら、Ｅｕｒ．Ｊ．Ｏｒｇ．Ｃｈｅｍ．，２００１，３８１９−３８２９参照。黄色懸濁液を−７８℃で４０分間撹拌し、次に、ＣａＨ２から新しく蒸留した約１０ｇ（５０．３ｍｍｏｌ）のトリエトキシクロロシランを、シリンジにより一押しで添加した。同時係属中のＫａｔｈａｐｅｒｕｍａｌらの米国特許出願第１２／０５７，８２８号を参照。色が消え、固形物がすぐに溶液となった。反応混合物を室温に自然に温め、一晩撹拌した（しかし、反応は数分以内にほぼ完了した）。
【００８５】
過剰のトリエトキシクロロシランを、約１０ｍＬの無水エタノールでの処理によってクエンチし、次に、溶媒を回転蒸発によって除去した。得られた油状物を、約２５ｍＬの溶離溶媒に取り、濾過して、ＬｉＢｒを除去し、多量のシリカゲルを含有するカラムに添加した。カラムを１：１のヘキサン：ジクロロメタンで溶離し（Ｒｆ  ０．５）、蒸発させて、薄黄色油状物を得た。（１−ピレニル）トリエトキシシラン（Ｆ）の収量は約２．７ｇ（６３％）であった。１Ｈ−ＮＭＲデータは以下の通りであった。（４００ＭＨｚ，１，１，２，２−テトラクロロエタン）：δ＝８．６１（ｄ；Ｊ＝９．１Ｈｚ；１Ｈ），８．４７（ｄ；Ｊ＝７．７Ｈｚ；１Ｈ），８．２４−８．０４（ｍ；７Ｈ），３．９０（ｑ；６Ｈ），１．２６（ｔ；９Ｈ）．
【００８６】
ジエチルエーテル（約３０ｍＬ）中の（１−ピレニル）トリエトキシシラン（約６．５４ｇ、１７．９ｍｍｏｌ）の溶液を、添加漏斗で、ジエチルエーテル（約４５ｍＬ）中の氷冷ＬｉＡｌＨ４（約４７０ｍｇ、１１．８ｍｍｏｌ）の懸濁液に添加した。反応混合物を室温に温め、一晩撹拌した。Ｒｉｅｄｍｉｌｌｅｒら、Ｏｒｇａｎｏｍｅｔａｌｌｉｃｓ，１９９８，１７，４４４４−４４５３、およびＭｉｎｇｅら、Ｏｒｇａｎｏｍｅｔａｌｌｉｃｓ，２００２，２１，６８０−６８４参照。固形物を濾過し、濾液を蒸発させて、白色固形物を得た。固形物をジクロロメタンに取り、すぐにシリカゲルでプラグ濾過して、無機塩を除去した。蛍光白色固形物を得た。（１−ピレニル）シラン（Ｇ）の収量は約３．２ｇ（７７％）であった。１Ｈ−ＮＭＲデータは以下の通りであった。（４００ＭＨｚ，Ｃ２Ｄ２Ｃｌ４）：δ＝８．３１−８．０３（ｍ；９Ｈ），４．６８（ｓ；３Ｈ）．
【００８７】
ベンゼン（約１２５ｍＬ）中の（１−ピレニル）シラン（約１０．３３ｇ、４４．５ｍｍｏｌ）および（アセチルアセトナト）ジカルボニルロジウム（Ｉ）（約１１６ｍｇ、１ｍｏｌ％）の脱気溶液に、無水エタノール（約４．１１ｇ、８９ｍｍｏｌ）を、１０℃で１．５時間にわたってシリンジで１ｍＬずつ滴下した。反応を室温に温め、ＮＭＲによって監視し、さらに１．５時間撹拌した後に、反応が完了していることが分かった。次に、アリルメタクリレート（約２．８５ｇ、２２．６ｍｍｏｌ）を、１０℃で１５分間にわたってシリンジで０．５ｍＬずつ滴下し、１時間撹拌した。さらにアリルメタクリレート（約２．８４ｇ、２２．５ｍｍｏｌ）を同様の条件下に添加した。反応を室温に自然に温め、さらに２時間撹拌し、ＮＭＲによって監視した。Ｍｕｒａｔａら、Ｔｅｔｒａｈｅｄｒｏｎ，６３，４０８７−４０９４（２００７）、およびＳｈｉｏｚａｗａらの欧州特許出願公開第０２７７０２３号を参照。
【００８８】
反応混合物を、シリカゲルを装填したクロマトプロットィーカラムに直接添加し、トルエンで溶離して、粘性琥珀色油状物を得た。γ−（メタクリルオキシ）プロピル（１−ピレニル）ジエトキシシラン（Ｈ）の収量は約７．８７ｇ（４０％）であった。１Ｈ−ＮＭＲデータは以下の通りであった。（４００ＭＨｚ，ＣＤＣｌ３）：δ＝８．５９（ｄ；Ｊ＝９．１Ｈｚ；１Ｈ），８．４３（ｄ；Ｊ＝７．７Ｈｚ；１Ｈ），８．２２−８．００（ｍ；７Ｈ），５．９８（ｓ；１Ｈ），５．４３（ｓ；１Ｈ），４．０４（ｔ；２Ｈ），３．９２（ｑ；４Ｈ），１．８４（ｓ；３Ｈ），１．７４−１．６９（ｍ；２Ｈ），１．３１（ｔ；６Ｈ），１．１６−１．１１（ｍ；２Ｈ）．ＭＳ：ｍ／ｚ  ４６４［Ｍ＋ＮＨ４］＋．ｎＤ２５  １．６１５７．
合成Ｄ：γ−（メタクリルオキシ）プロピル（９−フェナントレニル）ジエトキシシラン（Ｌ）
【化１３】
2012507527.tif 000014
【００８９】
化合物Ｊは、化合物Ｃに関して示した条件に従い、２−ブロモナフタレンの代わりに９−ブロモフェナントレンを出発成分に使用して、調製した。得られた生成物として、薄黄色油状物が存在した。（９−フェナントレニル）トリエトキシシラン）（Ｊ）の収量は、約１５ｇ（３６％）であった。１Ｈ−ＮＭＲデータは以下の通りであった。（４００ＭＨｚ，ＣＤＣｌ３）：δ＝８．７２（ｄｄ；Ｊ１＝７．７Ｈｚ，Ｊ２＝１．８Ｈｚ；１Ｈ），８．７１（ｄ；Ｊ＝８．４Ｈｚ；１Ｈ），８．４０（ｄｄ；Ｊ１＝７．７Ｈｚ，Ｊ２＝１．８Ｈｚ；１Ｈ），８．３２（ｓ；１Ｈ），７．９３（ｄｄ；Ｊ１＝８．１Ｈｚ，Ｊ２＝１．５Ｈｚ；１Ｈ），７．７４−７．５８（ｍ；４Ｈ），３．９４（ｑ；６Ｈ），１．２７（ｔ；９Ｈ）．
【００９０】
ＬｉＡｌＨ４（５２０ｍｇ、１３．７ｍｍｏｌ）を、ジエチルエーテル（５０ｍＬ）中の（９−フェナントレニル）トリエトキシシラン（４．０４ｇ、１１．９ｍｍｏｌ）の溶液に、０℃で少しずつ添加した。反応が完了したら、ヘキサン（５０ｍＬ）を添加して、塩を沈殿させ、反応混合物を濾過した。濾液を回転蒸発によって濃縮した。残渣をジクロロメタンに取り、シリカゲルでプラグ濾過した。生成物を回転蒸発によって濃縮して、白色固形物を得た。９−フェナントレニルシラン（Ｋ）の収量は約２．２６ｇ（９１％）であった。１Ｈ−ＮＭＲデータは以下の通りであった。（４００ＭＨｚ，ＣＤＣｌ３）：δ＝８．７２（ｄ；Ｊ＝７．３Ｈｚ，１Ｈ），８．６８（ｄ；Ｊ＝８．４Ｈｚ；１Ｈ），８．１５（ｓ；１Ｈ），７．９８（ｄ；Ｊ＝７．３Ｈｚ；１Ｈ），７．８８（ｄ；Ｊ＝７．７Ｈｚ；１Ｈ），７．７７−７．５７（ｍ；４Ｈ），４．５２（ｓ；３Ｈ）．
【００９１】
脱気ベンゼン（３０ｍＬ）中の９−フェナントレニルシラン（２．１ｇ、１０．２ｍｍｏｌ）および（ａｃａｃ）（ＣＯ）２Ｒｈ（Ｉ）（３０ｍｇ、１．１５ｍｏｌ％）の溶液を調製し、それに、無水エタノール（８４４ｍｇ、１８．４ｍｍｏｌ）を４回で同量ずつ２時間にわたって添加した。泡立ちを止め、アルゴンガスをその中に泡立たせることによって、反応混合物を１０分間脱気した。次に、さらに（ａｃａｃ）（ＣＯ）２Ｒｈ（Ｉ）（２０ｍｇ、０．７８ｍｏｌ％）を添加し、次に、アリルメタクリレート（１．２９ｇ、１０．２ｍｍｏｌ）を３回で同量ずつ１時間にわたって添加した。
【００９２】
反応が完了したら（ＮＭＲによって監視）、反応混合物をシリカゲルカラムに添加し、溶離して（１：１のヘキサン：ジクロロメタン〜１００％ジクロロメタンの勾配を使用）、微かな琥珀色の油状物を得た。γ−（メタクリルオキシ）プロピル（９−フェナントレニル）ジエトキシシラン（Ｋ）の収量は約１．２５ｇ（２８％）であった。１Ｈ−ＮＭＲデータは以下の通りであった。（４００ＭＨｚ，ＣＤＣｌ３）：δ＝８．７３（ｄｄ；Ｊ１＝７．３Ｈｚ，Ｊ２＝１．５Ｈｚ；１Ｈ），８．６８（ｄ；Ｊ＝８．４Ｈｚ；１Ｈ），８．３５（ｄｄ；Ｊ１＝７．７Ｈｚ，Ｊ２＝１．５Ｈｚ；１Ｈ），８．２５（ｓ；１Ｈ），７．９３（ｄ；Ｊ＝７．７Ｈｚ，１Ｈ），７．７２−７．５７（ｍ；４Ｈ），６．００（ｓ；１Ｈ），５．４７（ｓ；１Ｈ），４．０５（ｔ；２Ｈ），３．９１（ｑ；４Ｈ），１．８７（ｓ；３Ｈ），１．７０（ｍ；２Ｈ），１．２９（ｔ；６Ｈ），１．０８（ｍ；２Ｈ）．  ｎＤ２５  １．５７８４．
【実施例】
【００９３】
実施例１
約１ｇのγ−（メタクリルオキシ）プロピル（１−ピレニル）ジエトキシシラン（Ｈ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。スピンコーティングの前に、溶液を、数時間、室温で熟成させた。スピンコーティングしたフィルムを、炉において約１５０℃で約２時間硬化させた。
【００９４】
実施例２
約１ｇのγ−（メタクリルオキシ）プロピル（１−ピレニル）ジエトキシシラン（Ｈ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。溶液を室温で数時間熟成させた。次に、光開始剤２−ベンジル−２−（ジメチルアミノ）−１−［４−（４−モルホリニル）フェニル］−１−ブタノン（Ｉｒｇａｃｕｒｅ  ３６９）を約０．０２０ｇの量で混合物に添加し、スピンコーティングの前に溶液を約１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【００９５】
実施例３
約１ｇのγ−（メタクリルオキシ）プロピル（１−ピレニル）ジエトキシシラン（Ｈ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。溶液を室温で数時間熟成させた。次に、光開始剤２−ヒドロキシ−１−［４−（２−ヒドロキシエトキシ）フェニル］−２−メチル−１−プロパノン（Ｉｒｇａｃｕｒｅ  ２９５９）を約０．０２０ｇの量で混合物に添加し、スピンコーティングの前に溶液を約１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【００９６】
実施例４
約１ｇのγ−（メタクリルオキシ）プロピル（１−ピレニル）ジエトキシシラン（Ｈ）、約０．３５８９ｇのペンタフルオロフェニルトリメトキシシラン、約０．９６９０ｇのビス−ピレニルジメトキシシラン、約４ｇのテトラヒドロフラン、および約０．５１３６ｇのＨＣｌ水溶液（０．０１Ｎ）を混合し、得られた混合物を周囲条件下に約１２時間撹拌することによって、ゾル−ゲル組成物を調製した。溶液を室温で数時間熟成させた。次に、光開始剤２−ベンジル−２−（ジメチルアミノ）−１−［４−（４−モルホリニル）フェニル］−１−ブタノンを約０．５４７３ｇの量で混合物に添加し、スピンコーティングの前に溶液を約１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【００９７】
実施例５
約１ｇのγ−（メタクリルオキシ）プロピル（２−ナフチル）ジエトキシシラン（Ｅ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。溶液を、スピンコーティングの前に、室温で数時間熟成させた。スピンコーティングしたフィルムを、炉において、約１５０℃で約２時間硬化させた。
【００９８】
実施例６
約１ｇのγ−（メタクリルオキシ）プロピル（２−ナフチル）ジエトキシシラン（Ｅ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。光開始剤２−ベンジル−２−（ジメチルアミノ）−１−［４−（４−モルホリニル）フェニル］−１−ブタノン（Ｉｒｇａｃｕｒｅ  ３６９）を約０．０２０ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【００９９】
実施例７
約１ｇのγ−（メタクリルオキシ）プロピル（２−ナフチル）ジエトキシシラン（Ｅ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。次に、光開始剤２−ベンジル−２−（１−ヒドロキシ−シクロヘキシルフェニルケトン（Ｉｒｇａｃｕｒｅ  １８４）を約０．０２０ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１００】
実施例８
１ｇのγ−（メタクリルオキシ）プロピル（２−ナフチル）ジエトキシシラン（Ｖ）、０．３１０８ｇのペンタフルオロフェニルトリメトキシシラン、０．８３９１ｇのビス−ピレニルジエトキシシラン、４ｇのテトラヒドロフラン、および０．４４４７ｇのＨＣｌ水溶液（０．０１Ｎ）を混合し、得られた混合物を周囲条件下に１２時間撹拌することによって、ゾル−ゲル組成物を調製した。溶液を、室温で数時間熟成させた。次に、光開始剤２−ベンジル−２−（ジメチルアミノ）−１−［４−（４−モルホリニル）フェニル］−１−ブタノンを０．５２７５ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１０１】
実施例９
約１ｇのγ−（メタクリルオキシ）プロピル（２−ナフチル）ジエトキシシラン（Ｅ）、約０．１９４２ｇのペンタフルオロフェニルトリメトキシシラン、約１ｇのテトラヒドロフラン、および約０．５３０ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。次に、光開始剤２−ベンジル−２−（ジメチルアミノ）−１−［４−（４−モルホリニル）フェニル］−１−ブタノンを約０．２１７９ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１０２】
実施例１０
約１ｇのγ−（メタクリルオキシ）プロピル（２−ナフチル）ジエトキシシラン（Ｅ）、約０．３３３ｇのペンタフルオロフェニルトリメトキシシラン、約１ｇのテトラヒドロフラン、および約０．５３０ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。次に、光開始剤２−ベンジル−２−（ジメチルアミノ）−１−［４−（４−モルホリニル）フェニル］−１−ブタノンを約０．２２９ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１０３】
実施例１１
約１ｇのγ−（メタクリルオキシ）プロピル（フェニル）ジエトキシシラン（Ｂ）、約０．３５８９ｇのペンタフルオロフェニルトリメトキシシラン、約０．９６９０ｇのビス−ピレニルジエトキシシラン、約４ｇのテトラヒドロフラン、および約０．５１３６ｇのＨＣｌ水溶液（０．０１Ｎ）を混合し、得られた混合物を周囲条件下に約１２時間撹拌することによって、ゾル−ゲル組成物を調製した。溶液を、スピンコーティングの前に、室温で数時間熟成させた。スピンコーティングしたフィルムを、炉において、約１５０℃で約２時間硬化させた。
【０１０４】
実施例１２
約１ｇのγ−（メタクリルオキシ）プロピルフェニルジエトキシシラン（Ｂ）、約２ｇのテトラヒドロフラン、および約０．５００ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。次に、光開始剤２−ベンジル−２−（ジメチルアミノ）−１−［４−（４−モルホリニル）フェニル］−１−ブタノン（Ｉｒｇａｃｕｒｅ  ３６９）を約０．０２０ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１０５】
実施例１３
約１ｇのγ−（メタクリルオキシ）プロピル（フェニル）ジエトキシシラン（Ｂ）、約０．３５８９ｇのペンタフルオロフェニルトリメトキシシラン、約０．９６９０ｇのビス−ピレニルジエトキシシラン、約４ｇのテトラヒドロフラン、および約０．５１３６ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。次に、光開始剤２−ベンジル−２−（ジメチルアミノ）−１−［４−（４−モルホリニル）フェニル］−１−ブタノンを約０．５４７３ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１０６】
実施例１４
約１ｇのγ−（メタクリルオキシ）プロピル（フェニル）ジエトキシシラン（Ｂ）、約０．２２４８ｇのペンタフルオロフェニルトリメトキシシラン、約１ｇのテトラヒドロフラン、および約０．０８８ｇのＨＣｌ水溶液（０．０１Ｎ）を混合し、得られた混合物を周囲条件下に約１２時間撹拌することによって、ゾル−ゲル組成物を調製した。溶液を、スピンコーティングの前に、室温で数時間熟成させた。スピンコーティングしたフィルムを、炉において、約１５０℃で約２時間硬化させた。
【０１０７】
実施例１５
約１ｇのγ−（メタクリルオキシ）プロピル（フェニル）ジエトキシシラン（Ｂ）、約０．５９８ｇのペンタフルオロフェニルトリメトキシシラン、約１ｇのテトラヒドロフラン、および約０．１４８ｇのＨＣｌ水溶液（０．０１Ｎ）を混合し、得られた混合物を周囲条件下に約１２時間撹拌することによって、ゾル−ゲル組成物を調製した。溶液を、室温で数時間熟成させた。次に、光開始剤２−ベンジル−２−（ジメチルアミノ）−１−［４−（４−モルホリニル）フェニル］−１−ブタノンを約０．２０ｇの量で混合物に添加し、スピンコーティングの前に溶液を１時間撹拌した。スピンコーティングしたフィルムを、３６５ｎｍの紫外線で約３分間硬化させた。次に、ＵＶ暴露フィルムを、２−プロパノール（溶媒）中でさらに展開させ、室温で乾燥させた。
【０１０８】
屈折率
前記の実施例で調製した種々のゾル−ゲル組成物のそれぞれの屈折率を、Ｍｅｔｒｉｃｏｎプリズムカプラで測定した。ゾルを、シリコンウエハ上に１０００ｒｐｍで約４５秒間スピンコーティングし、フィルムを形成した。これは、６３３ｎｍおよび１５５０ｎｍにおける薄膜の屈折率評価に使用される標準法である。屈折率測定の結果を表１に示す。フィルムが、これらの条件下で充分に硬化しなかったので、実施例１２については屈折率を測定しなかった。
【０１０９】
表１に示されている数値およびパーセンテージは、ゾル−ゲルにおける繰り返し単位を形成するモノマー前駆体のモル分率を表わす。
【０１１０】
【表１】
2012507527.tif 000015
【０１１１】
ＰｈＡＩＯ：γ−（メタクリルオキシ）プロピル（フェニル）ジエトキシシラン（化合物Ｂ）
ＮａＡＩＯ：γ−（メタクリルオキシ）プロピル（２−ナフチル）ジエトキシシラン（化合物Ｅ）
ＰｙｒＡＩＯ：γ−（メタクリルオキシ）プロピル（１−ピレニル）ジエトキシシラン（化合物Ｈ）
ＢｐｙｒＤＥＳ：ビス（ピレニル）ジエトキシシラン
ＰＦＰｈＴＭＳ：ペンタフルオロフェニルトリメトキシシラン
【図１】
2012507527.tif 000022
【図２】
2012507527.tif 000023
【図３】
2012507527.tif 000024
【図４】
2012507527.tif 000025
【図５】
2012507527.tif 000026
【国際調査報告】
2012507527.tif 000027
2012507527.tif 000028